УПРАВЛЕНИЕ ВРЕМЕНЕМ СХВАТЫВАНИЯ У ГЕОПОЛИМЕРНЫХ КОМПОЗИЦИЙ, СОДЕРЖАЩИХ РЕАКЦИОННОСПОСОБНЫЕ АЛЮМОСИЛИКАТНЫЕ МАТЕРИАЛЫ, ХАРАКТЕРИЗУЮЩИЕСЯ ВЫСОКИМ УРОВНЕМ СОДЕРЖАНИЯ Ca

1. Геополимерная композиция, характеризующаяся контролируемым временем схватывания и содержащая: по меньшей мере, один реакционноспособный алюмосиликат; по меньшей мере, один замедлитель и, по меньшей мере, один раствор щелочно-силикатного активатора, при этом, по меньшей мере, один замедлитель представляет собой растворимую соль металла, которая гидролизуется в щелочном растворе и соосаждает силикатные компоненты, присутствующие в растворе щелочно-силикатного активатора.
2. Геополимерная композиция по п. 1, в которой, по меньшей мере, один реакционноспособный алюмосиликат содержит характеризующийся низким уровнем содержания Са зольный унос класса F (FFA) и доменный шлак (BFS).
3. Геополимерная композиция по п. 2, в которой характеризующийся низким уровнем содержания Са зольный унос класса F (FFA) является зольным уносом, который содержит оксид кальция в количестве, меньшем или равном приблизительно 8 мас.%.
4. Геополимерная композиция по п. 3, в которой зольный унос содержит, по меньшей мере, 65 мас.% фазы аморфного алюмосиликата.
5. Геополимерная композиция по п. 3, в которой зольный унос имеет средний диаметр частиц, выбранный из: 60 мкм и менее, 50 мкм и менее, 45 мкм и менее и 30 мкм и менее.
6. Геополимерная композиция по п. 2, в которой характеризующийся низким уровнем содержания Са зольный унос класса F (FFA) характеризуется величиной потерь при прокаливании (ППП), меньшей или равной 5%.
7. Геополимерная композиция по п. 2, в которой, по меньшей мере, один реакционноспособный алюмосиликат, кроме того, содержит метакаолин (МК).
8. Геополимерная композиция по п. 1, в которой, по меньшей мере, один реакционноспособный алюмосиликат содержит, по меньшей мере, один характеризующийся высоким уровнем содержания Са алюмосиликат, выбранный из группы: характеризующегося высоким уровнем содержания Са зольного уноса класса F (FFA), зольного уноса класса С (CFA), доменного шлака (BFS), стекловидного силиката кальция (VCAS), золошлаковых отходов и клинкерной печной пыли (CKD).
9. Геополимерная композиция по п. 8, в которой, по меньшей мере, один реакционноспособный алюмосиликат, кроме того, содержит метакаолин (МК).
10. Геополимерная композиция по п. 1, в которой, по меньшей мере, один реакционноспособный алюмосиликат содержит доменный шлак (BFS) и метакаолин (МК).
11. Геополимерная композиция по п. 1, в которой, по меньшей мере, один реакционноспособный алюмосиликат содержит зольный шлак класса С (CFA) и метакаолин (МК).
12. Геополимерная композиция по п. 1, в которой раствор щелочно-силикатного активатора содержит гидроксиды металлов и силикаты металлов, где металл представляет собой калий, натрий или комбинации из них обоих.
13. Геополимерная композиция по п. 1, в которой соль металла выбирают из группы: безводного хлорида бария, дигидрата хлорида бария, нитрата бария, нитрита бария, моногидрата метабората бария, нитрата цинка, хлорида цинка, сульфата цинка, хлорида свинца, нитрата свинца, хлорида стронция, нитрата стронция и сульфата стронция.
14. Геополимерная композиция по п. 1, в которой, по меньшей мере, один замедлитель выбирают из группы: безводного хлорида бария, дигидрата хлорида бария, нитрата бария, нитрита бария и моногидрата метабората бария.
15. Геополимерная композиция по п. 1, в которой, по меньшей мере, один замедлитель используют в количестве в диапазоне от приблизительно 0,1 до приблизительно 10 мас.%. при расчете на массу вяжущего (ПРНМВ), а более предпочтительно от приблизительно 0,25 до приблизительно 5 мас.% при расчете на массу вяжущего.
16. Геополимерная композиция по п. 1, в которой геополимерная композиция, кроме того, содержит, по меньшей мере, один заполнитель.
17. Геополимерная композиция по п. 1, в которой геополимерная композиция, кроме того, содержит, по меньшей мере, один микронный или субмикронный наполнитель.
18. Геополимерная композиция по п. 1, в которой, по меньшей мере, один замедлитель растворяют в воде и объединяют с, по меньшей мере, одним раствором щелочно-силикатного активатора до смешивания с другими ингредиентами для изготовления геополимерных продуктов.
19. Геополимерная композиция по п. 1, в которой, по меньшей мере, один замедлитель растворяют в воде для получения раствора замедлителя, и в которой раствор замедлителя добавляют совместно с, по меньшей мере, одним раствором щелочно-силикатного активатора в момент смешивания с другими ингредиентами для изготовления геополимерных продуктов.
20. Геополимерная композиция по п. 1, в которой, по меньшей мере, один замедлитель растворяют в воде для получения раствора замедлителя, и в которой раствор замедлителя добавляют после смешивания раствора активатора с сухими ингредиентами.
21. Геополимерная композиция по п. 1, в которой время начального схватывания находится в диапазоне от приблизительно 25 минут до приблизительно 24 часов.
22. Геополимерная композиция по п. 1, в которой время начального схватывания находится в диапазоне от приблизительно 45 минут до приблизительно 180 минут.
23. Геополимерная композиция по п. 1, в которой время начального схватывания находится в диапазоне от приблизительно 90 минут до приблизительно 360 минут.
24. Способ получения геополимерной композиции, характеризующейся контролируемым временем схватывания, включающий: объединение, по меньшей мере, одного реакционноспособного алюмосиликата, по меньшей мере, одного замедлителя и, по меньшей мере, одного раствора щелочно-силикатного активатора, где замедлитель содержит раствор замедлителя, полученный в результате растворения растворимой соли металла в воде.
25. Способ по п. 24, где, по меньшей мере, один реакционноспособный алюмосиликат содержит характеризующийся низким уровнем содержания Са зольный унос класса F (FFA) и доменный шлак (BFS).
26. Способ по п. 25, где характеризующийся низким уровнем содержания Са зольный унос класса F (FFA) является зольным уносом, который содержит оксид кальция в количестве, меньшем или равном приблизительно 8 мас.%.
27. Способ по п. 25, где, по меньшей мере, один реакционноспособный алюмосиликат, кроме того, содержит метакаолин (МК).
28. Способ по п. 24, где, по меньшей мере, один реакционноспособный алюмосиликат содержит, по меньшей мере, один характеризующийся высоким уровнем содержания Са алюмосиликат, выбираемый из группы: характеризующегося высоким уровнем содержания Са зольного уноса класса F (FFA), зольного уноса класса С (CFA), доменного шлака (BFS), стекловидного силиката кальция (VCAS), золошлаковых отходов и клинкерной печной пыли (CKD).
29. Способ по п. 28, где, по меньшей мере, один реакционноспособный алюмосиликат, кроме того, содержит метакаолин (МК).
30. Способ по п. 24, где, по меньшей мере, один реакционноспособный алюмосиликат содержит доменный шлак (BFS) и метакаолин (МК).
31. Способ по п. 24, где, по меньшей мере, один реакционноспособный алюмосиликат содержит зольный шлак класса С (CFA) и метакаолин (МК).
32. Способ по п. 24, где растворимую соль металла выбирают из одного представителя из хлорида бария, дегидрата хлорида бария, нитрата бария, нитрита бария, моногидрата метабората бария, гидрата нитрата бария, нитрата цинка, хлорида цинка, сульфата цинка, хлорида стронция, нитрата стронция и сульфата стронция.
33. Способ по п. 24, где раствор замедлителя смешивают с раствором щелочно-силикатного активатора до смешивания со всеми другими ингредиентами.
34. Способ по п. 24, где раствор замедлителя и раствор щелочно-силикатного активатора добавляют по отдельности в момент смешивания со всеми другими ингредиентами.
35. Способ по п. 24, где раствор замедлителя смешивают с раствором щелочно-силикатного активатора на протяжении одного из периодов времени из следующего: приблизительно 10 минут, 30 минут и 24 часов до смешивания со всеми другими ингредиентами.